(57)【要約】リチウムを含むガラスを有するガラス電極の表面に付着する遷移金属やアルカリ金属などの汚れをほぼ完全に除去し、測定における応答性や再現性などの電極としての性能を初期状態あるいはそれ以上に復帰することのできる洗浄保存液（２２）であって、少なくとも１種類の還元作用のある還元試薬を洗浄保存液に含むことを特徴とする。還元試薬としては、塩化ヒドロキシルアンモニウム、次亜硫酸ナトリウム、亜硫酸水素ナトリウム、チオ硫酸ナトリウム、次亜リン酸ナトリウム、アスコルビン酸、若しくは、酸化チタンが例示される。
2008056696.tif 000002
【特許請求の範囲】
【請求項１】
リチウムを含むガラスを有するガラス電極を洗浄または浸漬保存するためのものであって、
少なくとも１種類の還元作用のある還元試薬を含むことを特徴とする洗浄保存液。
【請求項２】
前記還元試薬が、
塩化ヒドロキシルアンモニウム、次亜硫酸ナトリウム、亜硫酸水素ナトリウム、チオ硫酸ナトリウム、次亜リン酸ナトリウムおよびアスコルビン酸のうちから選ばれる請求項１に記載の洗浄保存液。
【請求項３】
前記還元試薬が、
イオン化傾向が水素より大きい金属および／またはその塩である請求項１に記載の洗浄保存液。
【請求項４】
前記還元試薬が、
酸化チタンである請求項１に記載の洗浄保存液。
【請求項５】
ｐＨを所定の値に調整するｐＨ調整試薬をさらに含む、請求項１ないし請求項４いずれかに記載の洗浄保存液。
【請求項６】
前記ｐＨ調整試薬が水素イオン濃度で２ｍｏｌ／Ｌ以下の酸を含むものである請求項5に記載の洗浄保存液。
【請求項７】
前記ｐＨ調整試薬が中性リン酸塩を含むものである請求項5に記載の洗浄保存液。
【請求項８】
前記ｐＨ調整試薬がｐＨ１３以下に調節するアルカリを含むものである請求項5に記載の洗浄保存液。
【請求項９】
液絡部を有し、リチウムを含むガラスを有するガラス電極を、請求項１ないし請求項８に記載の洗浄保存液を用いて、洗浄し又は保存することを特徴する、ガラス電極の洗浄又は保存方法。
【請求項１０】
請求項１ないし請求項８に記載の洗浄保存液を用いて、リチウムを含むガラスを有するガラス電極又はそのガラス電極を取り付ける測定装置本体を、洗浄し又は保存することを特徴する、ガラス電極等の洗浄又は保存方法。
【発明の詳細な説明】
【技術分野】
【０００１】
本発明は、ガラス電極等に使用する洗浄保存液及びその使用方法に関するものである。
【背景技術】
【０００２】
ガラス電極は、比較電極およびｐＨやその他イオンを測定するために用いる試料中の水素イオンやその他のイオンを簡便に定量するイオン電極として用いられており、環境測定、給水測定やその他種々の測定に広く用いられている。【０００３】
ここで、これらのガラス電極に用いられるガラスとしては、水素イオンなどに対する応答等が必要であることからリチウムを含む多成分系ガラスを用いている。【０００４】
ところで、継続使用やその他の要因により、ガラス電極が汚れると、不斉電位の発生や応答性の悪化などを招き、測定に悪影響が出ることが懸念される。
このことから、ガラス電極を用いて試料水に含まれる各種成分の測定を安定して精度良く行なうためには、電極表面等に付着している付着残留物を洗浄により除去して清浄に保つ必要があり、その洗浄方法としていくつかの提案が従来からなされている。【０００５】
例えば、洗浄剤として硝酸溶液を用い、電極等を浸漬することによって、電極表面を洗浄する方法がある（特許文献１参照）。これは、付着残留物が遷移金属のイオン又はその酸化物からなることに着目してなされたものである。
【特許文献１】特開平５−１１９０１４号公報
【発明の開示】
【発明が解決しようとする課題】
【０００６】
しかし、硝酸溶液を洗浄剤として用いたとしても、通水しただけでは前記金属酸化物等を十分に溶解することができない。また、溶解できたとしても、ガラス電極の初期性能と比べると、やはり劣ったものとなり、ガラス電極としての性能を完全に復帰するものとは言えない。【０００７】
そこで、本願発明者は鋭意検討の結果、前記電極性能の劣化あるいは初期性能に復帰しない原因としてアルカリ金属であるカリウムイオンやナトリウムイオンの影響があることを初めて解明し、本発明に至ったものである。【０００８】
すなわち、試料水や内部液に含有されている前記アルカリ金属がガラス電極の使用により、ガラス表面の水和ゲル層に付着したり、あるいは製造過程で混入した前記アルカリ金属が使用により、水和ゲル層に取り込まれることが応答性や再現性が劣化する一因であることを本願発明者が初めて突き止めたものである。【０００９】
本発明は上記の点に鑑みてなされたものであり、電極表面に付着する遷移金属の金属イオンあるいはその金属酸化物のみならず、アルカリ金属をも除去するガラス電極用の洗浄液又は保存液を提供すること等を主たる目的とするものである。
【課題を解決するための手段】
【００１０】
すなわち本発明に係る洗浄保存液はリチウムを含むガラスを有するガラス電極を洗浄または浸漬保存するためのものであって、少なくとも１種類の還元作用のある還元試薬を含むことを特徴とする。【００１１】
ここで、還元作用のある還元試薬とは、対象とする物質から電子を奪う試薬あるいは電子を奪う物質を発生させる試薬を指す。【００１２】
このような洗浄保存液であれば、還元作用により遷移金属や重金属などを拡散しやすい状態に変化させることができるので、ガラス電極を効果的に洗浄することができると共に、使用中又は保管中に大気中や水中に種々の形態で含まれている金属類が酸化されてガラス電極の水和ゲル層に取り込まれることによる不斉電位の発生を防ぐこともできる。【００１３】
ここで、還元作用のある還元試薬を塩化ヒドロキシルアンモニウム、次亜硫酸ナトリウム、亜硫酸水素ナトリウム、チオ硫酸ナトリウム、次亜リン酸ナトリウムおよびアスコルビン酸のうちから選択することで、ガラス電極を長期保存することも可能となる。【００１４】
また、還元作用のある還元試薬をイオン化傾向が水素より大きい金属および／またはその塩とすることで、水素による還元作用および気泡による洗浄効果を得ることができる。【００１５】
また、還元作用のある還元試薬を酸化チタンとすることで、有機物に対しても効果的となる。【００１６】
ここで、ｐＨ調整試薬を含むことで、状況に応じて汚れをより効果的に拡散することができることを本願発明者は見出している。【００１７】
さらに、ｐＨ調整試薬として酸を含むことで、還元作用と酸の効果により汚れをより効果的に拡散させることができる。なかでも、前記ｐＨ調整試薬として水素イオン濃度で２ｍｏｌ／Ｌ以下の酸を含むものを用いることが好ましい。酸の水素イオン濃度が２ｍｏｌ／Ｌを超えると、長期浸漬により電極の応答ガラス表面が侵食されることによる変質の恐れがある。【００１８】
また、さらにｐＨ調整試薬として中性リン酸塩を含むことで、還元作用により汚れを拡散させつつ、中性リン酸塩の化学的性質が既知であるため、電極性能の確認が可能となる。【００１９】
また、さらにｐＨ調整試薬としてｐＨ１３以下に調節するアルカリを含むことで、還元作用とアルカリの作用により汚れを拡散させることができる。【００２０】
次に、液絡部を有するガラス電極に本発明に係る洗浄保存液を適用することにより、ガラス電極のガラスだけでなく液絡部での汚れも除去できる。【００２１】
また、本発明に係る洗浄保存液を用いたガラス電極を含む測定装置の洗浄方法により、ガラス電極だけでなく、測定装置内部の配管などの汚れを除去できる。
【発明の効果】
【００２２】
本発明に係る洗浄保存液によれば、遷移金属のみならず、アルカリ金属をも除去が可能となり、ガラス表面や液絡部の汚れを効果的に除去することができ、ガラス電極の性能を初期状態に復帰させることができる。【００２３】
また、製造過程でアルカリ金属が混入している場合等においては、本発明に係る洗浄保存液により、初期状態以上になることも確認している。【００２４】
更に、本発明に係る洗浄保存液によれば、使用中又は保管中に、大気中や水中に種々の形態で含まれている金属類が酸化されてガラス電極の水和ゲル層に取り込まれることにより不斉電位が発生することを防ぐこともできる。【００２５】
一方、本発明に係る洗浄保存液を、液絡部を有するガラス電極に適用することで、液絡部を構成する液絡部材に残留する遷移金属の金属イオンあるいはその金属酸化物などを洗浄することも可能となり、付着残留物の影響を軽減することができる。【００２６】
また、本発明に係る洗浄保存液を、ガラス電極を用いた測定装置に適用することで、装置を分解することなく、装置内部や配管までも洗浄を可能とし、付着残留物の影響を軽減することができる。
【図面の簡単な説明】
【００２７】
【図１】本発明の実施形態に係る洗浄方法を示す構成図。
【図２】本発明の実施例等の試験を行うための液間電位測定装置の構成を示す概略図。
【図３】本発明の実施例における液間電位の測定結果を示す表。
【図４】本発明の実施例における液間電位の測定結果を示す表。
【図５】本発明の実施例における感度の測定結果を示す表。
【図６】本発明の実施例における応答性の測定結果を示す表。
【符号の説明】
【００２８】
１１  ・・・電極本体
１２  ・・・応答部
２１  ・・・液収容容器
２２  ・・・洗浄保存液
【発明を実施するための最良の形態】
【００２９】
以下、本発明の実施形態に係る洗浄保存液およびその使用方法について図面を参照して説明する。【００３０】
本実施形態では、ガラス電極に用いる洗浄保存液の一例として次に示すような実施例を作成し、洗浄保存液使用前後のガラス電極の性能変化を確認する試験１ないし試験３を行った。【００３１】
（１）実施例について【００３２】
各試験に用いた本発明の実施例は、以下に示すものである。【００３３】
＜実施例＞【００３４】
本実施例での洗浄保存液は１規定（１ｍｏｌ／Ｌ）希塩酸１００ｍＬに塩化ヒドロキシルアンモニウムを２ｇ添加し、攪拌により溶解することで調製した。洗浄保存液のｐＨは約０であり、塩化ヒドロキシルアンモニウムの濃度としては約２％である。【００３５】
（２）試験の概要【００３６】
次に試験の概要について説明する。【００３７】
試験１では、液間電位について洗浄保存液の効果を確かめる試験を行った。【００３８】
試験方法は以下の通りである。表面が清浄な電極を、確認試料としてｐＨ４標準液（フタル酸水素カリウム水溶液）・ｐＨ７標準液（リン酸二水素カリウムとリン酸水素二ナトリウムとの水溶液）・ｐＨ９標準液（四ホウ酸ナトリウム十水和物水溶液）および１ｍｏｌ／Ｌ希塩酸（ｐＨ０に相当）と０．１ｍｏｌ／L水酸化ナトリウム水溶液（ｐＨ１３に相当）に浸漬し、液間電位を測定し、これを初期状態として記録した。【００３９】
次に、被検液に電極を１４日間浸漬した後、同じくｐＨ４・ｐＨ７・ｐＨ９の各標準液および１ｍｏｌ／Ｌ希塩酸（ｐＨ０に相当）と０．１ｍｏｌ／L水酸化ナトリウム（ｐＨ１３に相当）に浸漬し、液間電位を再度測定した。【００４０】
汚れの対象となる被検液として水溶液法で調製したα−ＦｅＯＯＨ（Ｇｏｅｔｈｉｔｅ）の１０％水溶液を用いた。ここで、被検液に含まれるα−ＦｅＯＯＨ（Ｇｏｅｔｈｉｔｅ）は水酸化鉄のナノ粒子であることから、電極などに吸着しやすく洗浄効果の検討に好適である。【００４１】
被検液に電極を１４日間浸漬したことで電極表面に汚れが付着したガラス電極を洗浄保存液に浸漬することで電極としての性能がどのように変化したかを確認することにより、洗浄保存液の効果を確かめる試験とした。【００４２】
ここで、洗浄保存液による効果の確認には図２に示した液間電位測定装置を用い、基準となる比較電極と測定対象である比較電極との電位差（以下、液間電位とする）を計測することにより行った。【００４３】
試験に用いたガラス電極としては、シリカおよびリチウムを含むガラスを有する測定電極と比較電極とを１本の電極として組み合わせた複合電極（以下、複合電極とする）とセラミック製の液絡部を持つ比較電極（以下、比較電極とする）の２種類の電極を用いた。【００４４】
なお、複合電極の場合、基準となる比較電極と複合電極の比較電極の部分との電位差を液間電位として測定している。厳密には比較電極の液絡部を通じて比較電極の内部液と外部の試料との間で液間電位がわずかに存在しているが、この電位は測定対象としている比較電極間の電位差と比べ無視できるため、この方法により行った。【００４５】
次に、複合電極については、試験２として浸漬前後での感度変化も確認した。【００４６】
感度は、複合電極をｐＨ４・ｐＨ７・ｐＨ９の各標準液に浸漬することで得られた電極電位を基に、ｐＨ４−７間、ｐＨ７−９間およびｐＨ４−９間の電位差とネルンスト応答からの理論値により求めた電位差との比で求めた。ここで感度は１００％が理論値と一致し、最良である。【００４７】
さらに、複合電極では、試験３として浸漬前後での応答性変化も確認した【００４８】
応答性は、複合電極について以下の４つの条件における電位変動を測定することで行った。【００４９】
（条件１）ｐＨ７標準液に浸漬して指示値の変動が再現性の範囲内に収まった時点で取り出してｐＨ４標準液に浸漬して浸漬開始後１０秒から１５秒までの電位変動を測定した。【００５０】
（条件２）ｐＨ４標準液に浸漬して指示値の変動が再現性の範囲内に収まった時点で取り出してｐＨ９標準液に浸漬して浸漬開始後１０秒から１５秒までの電位変動を測定した。【００５１】
（条件３）ｐＨ９標準液に浸漬して指示値の変動が再現性の範囲内に収まった時点で取り出して０．１ｍｏｌ／L水酸化ナトリウム（ｐＨ１３に相当）に浸漬して浸漬開始後１０秒から１５秒までの電位変動を測定した。【００５２】
（条件４）０．１ｍｏｌ／L水酸化ナトリウム（ｐＨ１３に相当）に浸漬して指示値の変動が再現性の範囲内に収まった時点で取り出して１ｍｏｌ／Ｌ希塩酸（ｐＨ０に相当）に浸漬して浸漬開始後１０秒から１５秒までの電位変動を測定した。【００５３】
いずれの試験においても、洗浄保存液の使用方法としては、被検液に１４日間浸漬した応答部１２を有するガラス電極１１を、図１に示すように、本発明に係る洗浄保存液２２を入れた容器２１に室温にて浸漬する方法により行った。【００５４】
次に、浸漬時間による変化を確認するため、１時間・８時間後に電極を浸漬している洗浄保存液から取り出した。さらに、長期間の浸漬による電極への影響を確認するため、洗浄液に１４日間連続で浸漬することも併せて行った。【００５５】
（３）試験の結果および考察【００５６】
（３−１）試験１の結果【００５７】
試験１での結果を図３ないし図4に示す。【００５８】
図３は、実施例について、複合電極での初期状態（被検液浸漬前）、洗浄前（被検液浸漬後）、洗浄保存液に１時間浸漬後、８時間浸漬後および１４日間浸漬後の液間電位の測定結果を示すものである。【００５９】
図４は、実施例について、比較電極での初期状態（被検液浸漬前）、洗浄前（被検液浸漬後）、洗浄保存液に１時間浸漬後および１４日間浸漬後の液間電位の測定結果を示すものである。【００６０】
図３ないし図４から、ガラス電極における液間電位は洗浄保存液に１時間浸漬後には、ほぼ初期性能まで回復しており、洗浄効果があることが分かる。このことから、洗浄により初期状態に電極表面や液洛部がほぼ回復していることが確認される。【００６１】
さらに、複合電極において８時間浸漬後にはいずれの確認試料においても液間電位は−１．５ｍＶから＋１．５ｍＶの範囲内に収まっている。これは、いずれの電極においても初期性能よりも同等あるいは向上しており、この洗浄保存液に浸漬することで電極表面が初期状態に回復しているだけでなく初期状態よりも改善されていることが確認される。【００６２】
しかも、いずれのガラス電極において洗浄保存液に１４日間浸漬したとしても、８時間浸漬後と比較して液間電位の変動は小さく、電極表面や液絡部において、洗浄保存液による侵食、洗浄保存液の吸着および汚れの再付着や吸着といった悪影響を与えていないことが言える。【００６３】
（３−２）試験２の結果【００６４】
試験２での結果を図５に示す。【００６５】
図５は、実施例について、複合電極での初期状態（被検液浸漬前）、洗浄前（被検液浸漬後）、洗浄保存液に１時間浸漬後、８時間浸漬後および１４日間浸漬後の感度を示すものである。【００６６】
図６から、１時間浸漬後には感度が初期性能以上に回復しており、洗浄効果があることが分かる。このことからも、洗浄により初期状態に電極表面や液洛部が回復していることが確認される。【００６７】
さらに、８時間および１４日浸漬後にはいずれの感度においても洗浄により初期状態よりも感度が向上しており、この洗浄液に浸漬することで電極表面が初期状態に回復あるいはそれ以上に改善されていることが確認される。【００６８】
（３−３）試験３の結果【００６９】
試験３での結果を図６に示す。【００７０】
図６は、実施例について、複合電極での初期状態（被検液浸漬前）、洗浄前（被検液浸漬後）、洗浄保存液に１時間浸漬後、８時間浸漬後および１４日間浸漬後の応答性を示すものである。【００７１】
図６から洗浄保存液浸漬後は試験３の（条件１）および（条件２）においては１０秒から１５秒間で変動が０．４ｍV以内に収まっている。このことから、これらの条件においては１０秒以内に応答が完了したものと言える。【００７２】
また、（条件３）および（条件４）においては、初期性能では５秒間で６ｍV程度変動していた電極が浸漬後には４ｍV（ｐHに換算して０．０６５ｐHに相当）以内となり、電極応答が早まる効果が得られた。【００７３】
以上の結果により本実施形態に係る洗浄保存液によれば、金属類の影響を受けたガラス電極を１時間程度で初期状態に復帰させることができる。すなわち、金属類に対して有効な洗浄効果があると言える。【００７４】
ここで、試験１ないし試験３を通じて、洗浄保存液により、ガラス電極の初期性能よりも同等あるいは向上している要因の一つは、ガラス電極の性能を阻害するアルカリ誤差の原因となる金属類の影響が取り除かれていることが言える。【００７５】
ここで、アルカリ誤差の原因となる金属類としては、ナトリウムおよびカリウムといったアルカリ金属、鉄やマンガンなどの遷移金属、および重金属がある。【００７６】
これらの金属類は、ガラス電極の製造段階でガラスを焼結した際に不純物として混入したり、内部液や被検液に含まれる成分が吸着したりすることにより、ガラスの基本骨格と共有結合ないしはイオン結合で結びつき、アルカリ誤差の原因となりうる。【００７７】
そこで、本発明に係る洗浄保存液は、還元作用により遷移金属や重金属などを拡散しやすい状態に変化させ、酸やアルカリの作用により、金属類をガラス表面の水和ゲル層から外部へ拡散させることで洗浄効果を発揮している。【００７８】
このことから、電極表面が洗浄され、さらに改善されることで、電極としての性能が初期状態に復帰あるいは初期状態より向上しているからといえる。【００７９】
また、他の要因として、液絡部を有する電極については、液絡部の孔に詰まるあるいは付着している金属類などの汚れが除去されていることが言える。【００８０】
本発明に係る洗浄保存液は、還元作用と酸またはアルカリの効果により金属類を始めとする液絡部に影響を及ぼす物質を拡散させることで、液絡部において、内部液に含まれる塩化カリウムなど電解質の拡散に影響を及ぼさなくなるためと言える。【００８１】
また、１４日に亘る長期浸漬後において電極としての性能が向上しているのは、洗浄液としての効果を発揮し、かつガラスが変質しにくいことによるものと言える。【００８２】
次に、洗浄保存液の使用形態としては、用途および洗浄対象に応じてｐＨ調整試薬をさらに含むことで酸性からアルカリ性まで所定のｐＨに液性を調節することができる。【００８３】
本実施形態である酸性での洗浄保存液は、還元作用により遷移金属や重金属などを拡散しやすい状態に変化させ、酸により金属類をガラス表面の水和ゲル層から外部へ拡散させることで洗浄効果を有し、また、長期保存においてもガラスに影響を及ぼさないことから、ガラス電極の保管に対しても効果がある。【００８４】
また、ｐＨ７の標準試薬である中性リン酸塩により液性を中性にして、還元作用のある試薬を含む洗浄保存液では還元作用による洗浄と同時にｐＨ７の標準液による電位を測定することができ、電極性能の復帰と確認を行うことができる。【００８５】
また、ｐＨ１３以下のアルカリであれば、ガラス電極に付着した汚れに対して、還元作用により遷移金属や重金属などを拡散しやすい状態に変化させ、アルカリにより金属類をガラス表面の水和ゲル層から外部へ拡散させることで洗浄効果を有している。【００８６】
洗浄保存液に含まれる酸としては特に制限されないが、塩酸、硫酸および硝酸などの無機酸の強酸においては、還元作用のある試薬の働きを助けるだけでなく、酸自身でも金属類などを溶解させることもでき、より好適である。【００８７】
とりわけ塩酸は鉄やマンガンといった金属に対する溶解性が高く、さらに好適である。【００８８】
ここで、酸の添加量としては、規定度で２規定（酸からの水素イオン濃度が２ｍｏｌ／Ｌ）以下であれば、長期浸漬により、電極の応答ガラス表面が侵食されることによる変質がなく、より好適である。【００８９】
また、洗浄保存液に用いられるアルカリについても特に制限されないが、水酸化ナトリウムや水酸化カリウムなどのアルカリ金属ないしはアルカリ土類金属の水酸化物においては、還元作用のある試薬の働きを助けつつ、水酸化物イオンが金属類などと結びつくことで、より効果的に洗浄することができ、より好適である。【００９０】
また、アルカリ条件ではセラミックなどの液絡部表面にある水酸化物イオンに対してナトリウムイオンおよびカリウムイオンとの交換反応を促進することができ、より効果的である。【００９１】
ここで、アルカリにおけるｐＨとしては１３以下であれば、ガラス表面が著しく侵食されることがなく、洗浄時の取扱が容易になり、より好適である。【００９２】
また、汚れの原因となる金属イオンの水酸化物は、溶解するための至適ｐＨが金属イオンの種類により異なることから、汚れの対象が明確であるときには、洗浄保存液のｐＨを調節することで効果を高めることができる。【００９３】
洗浄保存液に用いられる還元作用のある還元試薬としては特に制限されないが、塩化ヒドロキシルアンモニウム、酸化チタン、酸化スズ、アルミニウム、マグネシウム合金、次亜硫酸ナトリウム、亜硫酸水素ナトリウム、チオ硫酸ナトリウム、次亜リン酸ナトリウムおよびアルコルビン酸などが好適である。【００９４】
これらは、ガラス電極に用いられるガラスに含まれるシリカやリチウムに対してキレート作用を有していないことから、長期保存してもガラスが変質しにくいと考えられるからである。【００９５】
ここで、光触媒である酸化チタンは、例えば８０ｎｍ程度の粒径を有するパウダーを適切な溶媒に懸濁させることで洗浄保存液として使用することができる。【００９６】
酸化チタンなどの光触媒は自然光などの光を照射することで金属類から電子を奪うことができ、金属類をより拡散しやすい状態に変化させることができる。とりわけ、光触媒は銀などのイオン化傾向の小さい金属に効果的である。また、光触媒は有機物も分解し得ることから、さらに効果的である。【００９７】
また、酸化スズ、アルミニウムおよびマグネシウム合金などの金属は水中で溶解により水素を発生することができる。発生した水素が電子を奪う効果により効果的に金属類などを拡散しやすい状態に変化させることができる。また、発生した気泡による物理的な剥離による洗浄効果をも有する。【００９８】
ここで、洗浄保存液における還元作用のある試薬の添加量は特に制限されないが、０．１％以上あれば効果が得られる。なお、添加量を抑える場合には浸漬時間を延ばすことで効果を得ることができる。【００９９】
０．１％で半日程度の浸漬により洗浄効果を有することから、例えば、使用後に浸漬させておくことで翌日には清浄な状態とすることができる。【０１００】
逆に短時間の浸漬で効果を上げるには添加量を増やすことで対応できる。例えば１％で約２から３時間程度、２％で約1時間程度の浸漬により効果を得ることができる。【０１０１】
なお、長期保存を考慮すると、還元作用のある試薬の濃度は１０％以下とすることがより好ましい。【０１０２】
さらに、本発明に係る洗浄保存液により、ガラス電極を用いた測定装置では電極だけでなく、配管などの洗浄も併せて可能となる。【０１０３】
一例として、水道水などを測定する水質監視装置においては、例えば定期点検時に、測定する試料水を供給するラインを切り替えて、切り替えたラインから洗浄保存液をポンプ等で送液ないしラインを循環することにより、ガラス電極だけでなく、装置配管なども洗浄することが可能である。【０１０４】
本発明に係る洗浄保存液を、ガラス電極を用いた測定装置に適用することで、装置を分解することなく、装置内部や配管までも洗浄を可能とし、付着残留物の影響を軽減することで、装置の指示安定に貢献することができる。【０１０５】
ここで、装置に関しては水道水などの給水を測定する水質監視装置であっても、その他水道水に限らず、連続あるいは間欠に供給された試料を、ガラス電極を用いて測定する装置であればよい。【０１０６】
その他、本発明は、その趣旨を逸脱しない範囲で種々の変形が可能であることは言うまでもない。
【産業上の利用可能性】
【０１０７】
本発明の洗浄保存液はガラス電極の洗浄および保存に適用可能である。
【図１】
2008056696.tif 000003
【図２】
2008056696.tif 000004
【図３】
2008056696.tif 000005
【図４】
2008056696.tif 000006
【図５】
2008056696.tif 000007
【図６】
2008056696.tif 000008
【国際調査報告】
2008056696.tif 000009
2008056696.tif 000010
2008056696.tif 000011
2008056696.tif 000012
2008056696.tif 000013
2008056696.tif 000014